ШИХТА ДЛЯ ПРОИЗВОДСТВА ЗАПОЛНИТЕЛЯ
FURNACE CHARGE FOR FILLER PRODUCTION

Изобретение относится к производству заполнителей для бетонов.
Известна шихта для производства заполнителя, содержащая, мас.%: глина монтмориллонитовая 35,0-38,0; уголь 5,0-6,0; доломит 36,0-50,0 [1].
Задачей изобретения является повышение прочности заполнителя, полученного из шихты.
Технический результат достигается тем, что шихта для производства заполнителя, содержащая глину монтмориллонитовую, уголь, дополнительно содержит фосфорит и кварцевый песок при следующем соотношении размолотых до прохождения через сетку №063 компонентов, мас.%: глина монтмориллонитовая 87,0-89,5; уголь 0,5-1,0; фосфорит 5,0-6,0; кварцевый песок 5,0-6,0.
В таблице приведены составы шихты для производства заполнителя.
В составе шихты для производства заполнителя используют глины монтмориллонитовые, включающие Аl-монтмориллонит и Fe-монтмориллонит (нонтронит). Компоненты шихты по отдельности размалывают до прохождения через сетку №063, дозируют в требуемых количествах и смешивают. Полученную шихту увлажняют до 18-23% и формуют из нее гранулы размером 20-40 мм, которые сушат до влажности не более 6% и обжигают при температуре ~1100°C.
Источник информации
1. SU 1161500, С04В 31/00, 1985.